(57)【要約】【課題】粒子径が小さく良好な分散性を有するチタン酸バリウム微粒子を、環境への負荷が小さく、高温高圧設備等を必要としない低コストな製造方法で製造する。【解決手段】四塩化チタン水溶液と塩化バリウム水溶液との混合溶液に、ポリエーテル系高分子、ビニルアルコール重合体、ポリアクリルアミドのうち１つ以上の水溶性高分子が含まれて、９０から１２０℃の温度範囲で加熱される反応であるため、水系反応が常圧で行われ得ることから、環境への負荷が小さく、原料は工業的に使用できる比較的安価なものであり、高温高圧設備など特殊な合成プロセスを必要としない。平均粒子径が５０から３００ｎｍ、その粒子径の変動係数が２５％以下であって球状の粒子形状を有するチタン酸バリウム微粒子の製造方法を提供することができる。【選択図】図１
2015067519.tif 000002
【特許請求の範囲】
【請求項１】
球状の粒子形状を有し、平均粒子径が５０から３００ｎｍ、その粒子径の変動係数が２５％以下であり、ポリエーテル系高分子、ビニルアルコール重合体、ポリアクリルアミドのうち１つ以上の高分子によって包まれていることを特徴とするチタン酸バリウム微粒子。
【請求項２】
チタンイオンとバリウムイオンとを含む水溶液に反応剤を加えて、所定の温度で加熱することにより請求項１に記載のチタン酸バリウム微粒子を合成するに際し、前記チタンイオンとバリウムイオンとを含む水溶液にポリエーテル系高分子、ビニルアルコール重合体、ポリアクリルアミドのうち１つ以上の高分子が含まれることを特徴とするチタン酸バリウム微粒子の製造方法。
【請求項３】
前記ポリエーテル系高分子が、ポリエチレングリコール、ポリプロピレングリコール、ポリエチレンオキサイドであることを特徴とする請求項２に記載のチタン酸バリウム微粒子の製造方法。
【請求項４】
前記ビニルアルコール重合体が、ポリビニルアルコールであることを特徴とする請求項２に記載のチタン酸バリウム微粒子の製造方法。
【請求項５】
前記所定の温度が９０から１２０℃の温度範囲であることを特徴とする請求項２乃至請求項４に記載のチタン酸バリウム微粒子の製造方法。
【請求項６】
請求項２乃至請求項５に記載のチタン酸バリウム微粒子の製造方法で得られたチタン酸バリウム微粒子を、加熱焼成することにより前記高分子が焼失されたチタン酸バリウム微粒子粉体。
【発明の詳細な説明】
【技術分野】
【０００１】
本発明はナノオーダのチタン酸バリウム微粒子、チタン酸バリウム微粒子粉体およびそれらを製造する方法に関する。
【背景技術】
【０００２】
チタン酸バリウム微粒子（ＢａＴｉＯ３）は、正方晶の結晶型で、高い比誘電率を有する高誘電体であることから様々な技術分野において利用されている。工業的にチタン酸バリウム微粒子が利用される場合、粒子径がなるべく小さく、粒度分布の幅が狭く均一であり分散性の良好なナノオーダのチタン酸バリウム微粒子が必要とされている。例えば、積層セラミックコンデンサの誘電材料として使用される場合には、電極に挟まれる誘電体層の高密度充填および薄層化が可能となる。
【０００３】
従来、チタン酸バリウム微粒子の合成法は代表的なものとして固体内あるいは固体と固体とを反応させる固相法がある。しかし、固相法において合成されたチタン酸バリウムは、ナノオーダの微粒子ではなく、不均一である。また、反応時において高温での加熱が必要となる。
【０００４】
もう一つは液相法であり、液相法はゾルゲル法と水熱法に分けられる。ゾルゲル法は出発物質としてアルコキシドを用いることが多く、アルコキシドは高価であるためチタン酸バリウム微粒子が高コストとなることから研究目的に限られている。水熱法は、高圧下において、水の温度を１００℃以上に上昇させて、その水熱を利用して合成を行う方法である。水熱法は、固相法よりも微粒子で良好な結晶を得ることができるが、高圧を条件とすることから、例えば圧力釜（オートクレーブ）のような高温高圧設備が必要である。
【０００５】
ところで、チタン酸バリウム微粒子の合成反応において、液相法あるいは水熱法の反応系に有機化合物が加えられた種々の方法が以下に示すように提案されている。この有機化合物は、粒子径を制御することができ、粒子形態が均一で分散性に優れたチタン酸バリウム微粒子を得ることが目的であり、理由は定かではないが、チタン酸バリウムの粒子表面が有機化合物によって被覆されることで、粒子形態が整えられ、チタン酸バリウム微粒子が得られる。
【０００６】
特許文献１及び２には、酢酸に酢酸バリウムが溶解された後、ポリビニルピロリドンが加えられたバリウム化合物水溶液とｎ−ヘプタンにチタンイソプロポキシドが溶解されたチタン化合物水溶液との混合溶液を、−２０℃で３０分間冷却し撹拌した後、６０℃で４８時間さらに撹拌することによりチタン酸バリウム微粒子を合成する方法が提案されている。特許文献３には、バリウム塩水溶液を有機化合物としてカルボン酸塩を含む水酸化チタンコロイドに添加した後、７０℃で２時間熟成したのち、１００〜３５０℃で１６時間水熱処理を行うことによりチタン酸バリウムを合成する方法が提案されている。特許文献４には、バリウム塩水溶液、チタン塩水溶液、ｐＨ調製剤として水酸化ナトリウム溶液及び有機化合物としてオレイン酸ナトリウム、ラウリン酸ナトリウム、ｎ−ヘキサンナトリウム、ステアリン酸ナトリウム、クエン酸一水和物、ポリカルボン酸ナトリウム塩のいずれかを混合し、３００〜４００℃の高温、数十ＭＰａ高圧下のオートクレーブ中で３０分間、水熱処理することによりチタン酸バリウムを合成する方法が提案されている。
【０００７】
また、特許文献５には、チタン酸バリウムの合成に限るものではないが、一次粒径の揃った均一かつ均質な金属酸化物を得る方法としてキャビテーション現象を利用する方法が提案されている。これは、エタノール等の溶媒に金属錯体、ラジカル源としての反応促進剤、ＯＨ源としての水酸化ナトリウムを撹拌、溶解させたものに常圧の空気下において、３Ｗ／ｃｍ２の超音波を２０分間照射することで、反応系にキャビテーション現象を誘起させる方法である。
【先行技術文献】
【特許文献】
【０００８】
【特許文献１】特開２００９−５８８４０号公報
【特許文献２】特開２０１２−１５５３４６号公報
【特許文献３】特開２００２−２１１９２６号公報
【特許文献４】特開２０１０−３０８６１号公報
【特許文献５】特開２００１−２５３７１１号公報
【発明の概要】
【発明が解決しようとする課題】
【０００９】
しかしながら、上記特許文献１及び２に記載の方法では、合成されるチタン酸バリウムは非晶質であることから、チタン酸バリウムの単一相を得るには６００℃以上の高温で更に焼成することが必要であった。また、反応溶媒として、有機溶媒が使用されているため、環境衛生上や安全性の面で問題があった。
【００１０】
また、上記特許文献３に記載の方法では、加熱温度が１００〜３５０℃と高温である上に１６時間もの反応時間を必要とするものである。従って、水熱合成を行うための高温高圧設備が必要となる問題があった。
【００１１】
また、上記特許文献４に記載の方法では、合成されるチタン酸バリウム微粒子は、その表面に反応に用いられた有機化合物が炭素量で０．１０ｗｔ％以上付着していた。また、合成反応には数十Ｍｐａの高圧条件下で加熱温度が３００〜４００℃と高温である必要がある。従って、水熱合成を行うための高温高圧設備が必要となる問題があった。
【００１２】
また、上記特許文献５に記載の方法では、キャビテーション現象を誘起するための特殊設備、例えば、超音波照射設備、高速回転スクリューを回転させる設備等が必要となる問題があった。
【００１３】
このように、従来において提案されているチタン酸バリウム微粒子の合成方法は、いずれも球状の粒子形状を有し分散性の良好なナノオーダのチタン酸バリウム微粒子を、環境への負荷が小さく、高温高圧設備などを必要とせず、合成することができるものではなかった。
【００１４】
本発明は、以上の事情を背景として為されたものであり、その第１の目的とするところは、スラリーや厚膜ペーストにした際に分散性、流動性の高い球状の粒子形状を有するチタン酸バリウム微粒子を提供すること、第２の目的とするところは、環境への負荷が小さく、高温高圧設備などを必要としないチタン酸バリウム微粒子の製造方法を提供することにある。
【課題を解決するための手段】
【００１５】
すなわち、請求項１に係る発明の要旨とするところは、球状の粒子形状を有し、平均粒子径が５０から３００ｎｍ、その粒子径の変動係数が２５％以下であり、ポリエーテル系高分子、ビニルアルコール重合体、ポリアクリルアミドのうち１つ以上の高分子によって包まれていることを特徴とするチタン酸バリウム微粒子にある。
【００１６】
また、請求項２に係る発明の要旨とするところは、チタンイオンとバリウムイオンとを含む水溶液に反応剤を加えて、所定の温度で加熱することにより前記請求項１に記載のチタン酸バリウム微粒子を合成するに際し、前記チタンイオンとバリウムイオンとを含む水溶液にポリエーテル系高分子、ビニルアルコール重合体、ポリアクリルアミドのうち１つ以上の高分子が含まれることを特徴とするチタン酸バリウム微粒子の製造方法にある。
【００１７】
また、請求項３に係る発明の要旨とするところは、前記ポリエーテル系高分子が、ポリエチレングリコール、ポリプロピレングリコール、ポリエチレンオキサイドであることを特徴とする前記請求項２に記載のチタン酸バリウム微粒子の製造方法にある。
【００１８】
また、請求項４に係る発明の要旨とするところは、前記ビニルアルコール重合体が、ポリビニルアルコールであることを特徴とする前記請求項２に記載のチタン酸バリウム微粒子の製造方法にある。
【００１９】
また、請求項５に係る発明の要旨とするところは、前記所定の温度が９０から１２０℃の温度範囲であることを特徴とする前記請求項２乃至請求項４に記載のチタン酸バリウム微粒子の製造方法にある。
【００２０】
また、請求項６に係る発明の要旨とするところは、前記請求項２乃至請求項５に記載のチタン酸バリウム微粒子の製造方法で得られたチタン酸バリウム微粒子を、加熱焼成することにより前記高分子が焼失されたチタン酸バリウム微粒子粉体にある。
【発明の効果】
【００２１】
請求項１に係るチタン酸バリウム微粒子によれば、チタン酸バリウムがポリエーテル系高分子、ビニルアルコール重合体、ポリアクリルアミドのうち１つ以上の高分子に包まれて反応するため、平均粒子径が５０から３００ｎｍと小さく、その粒子径の変動係数が２５％以下となって均一で球状の粒子形状を有する。このように、平均粒子径が小さく均一で球状の粒子形状を有し、しかも上記高分子に包まれていることから、スラリーや厚膜ペーストにした際に、一層良好な分散性、流動性を有する。
【００２２】
請求項２に係るチタン酸バリウム微粒子の製造方法によれば、チタンイオンとバリウムイオンとに加えてポリエーテル系高分子、ビニルアルコール重合体、ポリアクリルアミドのうち１つ以上の高分子が含まれる水溶液に反応剤が加えられ、所定の温度で加熱される方法であるため、水系反応においてチタン酸バリウムが上記高分子に包まれて反応されることから、環境への負荷が小さく、粒子径が小さく均一であって球状の粒子形状を有する前記請求項１に係るチタン酸バリウム微粒子を製造する方法を提供することができる。
【００２３】
請求項３に係るチタン酸バリウム微粒子の製造方法によれば、前記請求項２に係るチタン酸バリウム微粒子の製造方法において、前記ポリエーテル系高分子はポリエチレングリコール、ポリプロピレングリコール、ポリエチレンオキサイドであり、自然環境の中で分解されることから、環境への負荷がより小さく、粒子径が小さく均一であって球状の粒子形状を有する前記請求項１に係るチタン酸バリウム微粒子を製造する方法を提供することができる。
【００２４】
請求項４に係るチタン酸バリウム微粒子の製造方法によれば、前記請求項２に係るチタン酸バリウム微粒子の製造方法において、前記ビニルアルコール重合体はポリビニルアルコールであり、自然環境の中で分解されることから、環境への負荷がより小さく、粒子径が小さく均一であって球状の粒子形状を有する前記請求項１に係るチタン酸バリウム微粒子を製造する方法を提供することができる。
【００２５】
請求項５に係るチタン酸バリウム微粒子の製造方法によれば、前記請求項２乃至請求項４に係るチタン酸バリウム微粒子の製造方法において、前記所定の温度が９０から１２０℃の温度範囲で反応されるため、水系反応であるとともに加熱温度が１００℃程度以下である場合には常圧での反応が可能であることから、環境への負荷が小さく、高温高圧設備などを必要とせず、粒子径が小さく均一であって球状の粒子形状を有する前記請求項１に係るチタン酸バリウム微粒子を製造する方法を提供することができる。
【００２６】
請求項６に係るチタン酸バリウム微粒子粉体によれば、前記請求項２乃至請求項５に係るチタン酸バリウム微粒子の製造方法で得られたチタン酸バリウム微粒子が加熱焼成され、前記高分子が焼失させられているため、それにより得られるチタン酸バリウム微粒子粉体はその粒子径の変動係数が小さいため良好な再分散性を有するとともに焼成によって正方晶の結晶型をとることから、高誘電体の材料として積層セラミックコンデンサなどに利用される。
【００２７】
ここで、チタンイオンおよびバリウムイオンが含まれる反応液中においてチタン酸バリウム微粒子を合成するに際し、チタンイオンとバリウムイオンとが反応する二成分系においては、チタンイオンのみが酸化物になりやすく成長速度が早いため、合成されるチタン酸バリウム微粒子は平均粒子径が大きく、不均一なものしか製造することが困難であるという問題があったところ、ポリエーテル系高分子、ビニルアルコール重合体、ポリアクリルアミドのうち１つ以上の高分子が反応液に含まれていると、粒子径が小さく均一であって、さらに粒子形状が球状のチタン酸バリウム微粒子が合成される。このことは、チタンイオン源とバリウムイオン源とを含む反応液に上記高分子が含まれると、チタン酸バリウムは上記高分子によって包みこまれ、チタンイオンが優勢に酸化し成長することが防がれることに起因すると考えられる。
【００２８】
また、前記ポリエーテル系高分子は主鎖中にエーテル結合を有する水溶性の重合体であり、たとえば、ポリエチレングリコール（ＰＥＧ；（ＣＨ２ＣＨ２Ｏ）ｎ）、ポリプロピレングリコール（ＰＰＧ；（ＣＨ２ＣＨ（ＣＨ３）Ｏ）ｎ）、ポリエチレンオキサイド（ＰＥＯ；（ＣＨ２ＣＨ２Ｏ）ｎ）である。また、水溶性であればこれに限らず、たとえば、エチレンオキサイド（ＥＯ）とプロピレンオキサイド（ＰＯ）との共重合体でもよい。ポリエチレングリコール、ポリプロピレングリコールおよびポリエチレンオキサイドは、自然環境の中で微生物や酵素によって分解され、環境に与える負荷が小さい生分解性高分子である。
【００２９】
また、前記ビニルアルコール重合体はビニルアルコール単位を有する水溶性の重合体であり、たとえば、ポリビニルアルコール（ＰＶＡ；（ＣＨ２Ｃ（ＯＨ）Ｈ）ｎ）である。また、水溶性であればこれに限らず、たとえば、スルホン酸基、４級アンモニウム塩、アセトアセチル基、カルボキシル基、エチレンオキサイド基などが水酸基に対して所定の割合で含まれる、所謂、変性ポリビニルアルコールでもよい。ポリビニルアルコールは自然環境の中で微生物や酵素によって分解され、環境に与える負荷が小さい生分解性高分子である。
【００３０】
また、前記製造方法によって得られたチタン酸バリウム微粒子は、たとえば、平均粒子径が５０から３００ｎｍと小さく、粒子径の変動係数は２５％以下と均一であり、粒子形状が球状であるのに加えて、前記ポリエーテル系高分子、ビニルアルコール重合体、ポリアクリルアミドのうち1つ以上の高分子に包まれているため、上記チタン酸バリウム微粒子は分散媒中において良好な分散性を有する。
【００３１】
また、前記チタン酸バリウム微粒子粉体は、上記製造方法で得られたチタン酸バリウム微粒子が８００から１０００℃程度の温度で焼成されることにより、製造に用いられた上記高分子が焼失され、必要であれば焼成の後に粉砕工程および篩工程を経て得られる。このようにして得られるチタン酸バリウム微粒子粉体はその結晶型は高誘電体特性を示す正方晶であり、粒子径の変動係数が小さく分散媒に良好に再分散することから、積層セラミックコンデンサに利用される。
【図面の簡単な説明】
【００３２】
【図１】本発明の一実施例であるチタン酸バリウム微粒子の製造工程を説明する工程図である。
【図２】図１の工程で得られたチタン酸バリウム微粒子のＳＥＭ写真である。
【図３】図１の工程で得られたチタン酸バリウム微粒子粉体のＸ線回折パターンを示す図である。
【発明を実施するための形態】
【００３３】
以下、チタン酸バリウム微粒子、チタン酸バリウム微粒子粉体の製造方法の一例について図１を用いて説明する。
【実施例】
【００３４】
図１において、溶解工程Ｐ１では、水と適量のチタンイオン源と適量のバリウムイオン源とを混合し、溶解することによりチタンイオンとバリウムイオンとを含む水溶液を作成する。上記チタンイオン源及びバリウムイオン源は、水溶性化合物であればよく、例えば、バリウムイオン源としては、塩化バリウム、水酸化バリウムなどが挙げられ、チタンイオン源としては、四塩化チタンなどが挙げられる。また、それ等チタンイオン源及びバリウムイオン源を溶解する順番はいずれでもよく、たとえば、バリウムイオン源を溶解させた後に、チタンイオン源を溶解させても良いし、同時に溶解させても良い。また、溶解工程Ｐ１において、上記イオン源を溶解させる際に、加熱しても良いが、常温で溶解可能ならば加熱せずとも良い。
【００３５】
撹拌工程Ｐ２では、溶解工程Ｐ１において得られたチタンイオンとバリウムイオンとを含む水溶液にポリエーテル系高分子、ビニルアルコール重合体、ポリアクリルアミドのうち１つ以上の高分子を加え、撹拌しながら上記高分子を溶解させる。上記高分子は、上記チタンイオン源およびバリウムイオン源の溶解後に溶解されなければならないものではなく、例えば、予め上記高分子とバリウムイオン源が溶解された水溶液が、チタンイオン源が溶解された水溶液に加えられても良い。また、撹拌の回転速度は、上記高分子が溶解すれば良く、その速度については問わない。また、上記高分子を溶解させる際に、加熱しても良いが、常温で溶解可能ならば加熱せずとも良い。
【００３６】
反応工程Ｐ３では、撹拌工程Ｐ２後の水溶液に反応剤として機能するｐＨ調整剤が加えられ、加熱されながら撹拌されると反応が進行し、前記高分子によって包まれてチタン酸バリウム微粒子が合成される。ここで、ｐＨ調整剤は、水溶液を一定のｐＨ値以上、例えばｐＨ８．５以上、のアルカリ性とするものであれば良く、例えば水酸化カリウム（ＫＯＨ）溶液などが挙げられる。また、反応工程Ｐ３の加熱温度は、９０から１２０℃の範囲内に維持される。これよりも加熱温度が低いと結晶ができず、逆に、これよりも加熱温度が高いと単一の結晶とならず異相が混在する場合がある。なお、加熱温度が１００℃程度以下である場合には、反応工程Ｐ３も開放系（１気圧）で行われる。また、反応工程Ｐ３の撹拌の回転速度は、反応が進む速度であればよく、例えば、５００〜８００ｒｐｍが挙げられる。また、反応時間は、チタン酸バリウム微粒子の合成が終了する時間であれば良く、例えば、３０分間から２時間の反応時間で所望のチタン酸バリウム微粒子が合成される。反応終了後、反応液は水冷され、遠心分離により不要な反応液が分離され、前記高分子が付着したチタン酸バリウム微粒子が回収される。
【００３７】
混合工程Ｐ４では、反応工程Ｐ３で合成され回収されたチタン酸バリウム微粒子が樹脂と溶剤によって分散され、チタン酸バリウムスラリー、チタン酸バリウム厚膜ペーストが得られる。チタン酸バリウムスラリー、チタン酸バリウム厚膜ペーストは上記チタン酸バリウム微粒子が前記高分子によって包まれているため高い分散性、流動性を有し、誘電体層を成膜する材料となる。
【００３８】
焼成工程Ｐ５では、反応工程Ｐ３で合成され回収されたチタン酸バリウム微粒子が、８００〜１０００℃で焼成されることで、チタン酸バリウム微粒子を包む前記高分子が焼失し、必要に応じて粉砕工程および篩工程を経ることでチタン酸バリウム微粒子粉体が得られる。このチタン酸バリウム微粒子粉体は、焼成によって立方晶から相変換された正方晶の結晶型を有しているので高誘電率を有している。また、このチタン酸バリウム微粒子粉体は、球状の粒子形状を有し、粒子径の変動係数が小さいことから分散媒中への良好な再分散性を有するとともに、高密度充填により緻密な薄層を構成することができる。
【００３９】
以下、本発明者が行った実験例について、表１の実施例１〜５及び比較例１〜６に基づき詳細に説明する。
【００４０】
表１に記載の実施例１〜５及び比較例１〜６に記載の各反応条件を満たすように、加熱温度および高分子の種類を種々変更して図１の工程に従ってチタン酸バリウム微粒子を合成した。なお、表１の反応条件におけるチタンイオン濃度、バリウムイオン濃度、高分子濃度およびｐＨ調整剤（濃度）は、反応工程Ｐ３において反応剤として機能する水酸化カリウム溶液が撹拌工程Ｐ２後の水溶液に加えられた反応液中におけるそれぞれの濃度である。すなわち、まず、溶解工程Ｐ１および撹拌工程Ｐ２において、０．１mol／lの四塩化チタン水溶液１００ｍlと予めポリエチレングリコール、ポリエチレンオキサイド、ポリプロピレングリコール、ポリビニルアルコールおよびポリアクリルアミド（比較例４においては分子量１０００００ｇ／molのフェノール樹脂、比較例５においては分子量８０００ｇ／molのポリエチレン、比較例６においては液体ワックス（パラフィン））を添加した０．１mol／lの塩化バリウム水溶液１００ｍｌとを混合した。なお、比較例１においては、０．１mol／lの四塩化チタン水溶液１００ｍlと高分子を含まない０．１mol／lの塩化バリウム水溶液１００ｍｌとを混合した。次に、反応工程Ｐ３において、上記混合溶液に、２mol／lの水酸化カリウム溶液２００ｍlを徐々に撹拌しながら添加後、得られた反応液の加熱を開始した。加熱温度は７０〜１４０℃に維持され、撹拌の回転速度は５００〜８００ｒｐｍ、開放系（１気圧）で合成反応を行った。加熱時間は、２時間とした。合成反応の終了後、反応溶液を水冷し、遠心分離を行い合成されたチタン酸バリウム微粒子を回収した。
【００４１】
表１において、チタン酸バリウム微粒子の平均粒子径（ｎｍ）は以下のようにして求めた。走査型電子顕微鏡（ＳＥＭ；日本電子株式会社製）を用いて、合成されたチタン酸バリウム微粒子のＳＥＭ写真をとり、得られた写真から任意の２０個の微粒子を選択して、その微粒子の径を測定し、平均することにより求めた。
【００４２】
また、表１において、チタン酸バリウム微粒子の粒度分布の幅は、チタン酸バリウム微粒子の粒子径の変動係数（％）として次の式により求めた。変動係数（％）＝粒子径の標準偏差（ｎｍ）／平均粒子径（ｎｍ）×１００。
【００４３】
上記反応条件及び得られた結果をチタン酸バリウム微粒子諸特性として表1に示す。評価の項目において、チタン酸バリウム微粒子の変動係数が２５％以下であれば○として評価した。
【００４４】
【表１】
2015067519.tif 000003
【００４５】
表１における実施例１〜３から、チタンイオンとバリウムイオンが含まれる反応液中においてポリエチレングリコール、ポリエチレンオキサイド、ポリプロピレングリコールの高分子が含まれる条件下においては、加熱温度が９０〜１２０℃の範囲内にあるとき、平均粒子径が５０〜３００ｎｍ、粒子径の変動係数が２５％以下のチタン酸バリウム微粒子が得られた。それに対して表１における比較例２および３から、反応液中においてポリプロピレングリコールが含まれ、７０℃で加熱される条件下においてはチタン酸バリウムの結晶ができず、反応液中においてポリエチレングリコールが含まれ、１４０℃で加熱される条件下においては、単一の結晶とはならず異相が混在していた。
【００４６】
また、表１における実施例１、４および５から、反応液中においてポリエチレングリコール、ポリビニルアルコールが含まれ、９０℃で加熱される条件下および反応液中においてポリアクリルアミドが含まれ、１００℃で加熱される条件下においては、平均粒子径が５０〜３００ｎｍ、粒子径の変動係数が２５％以下のチタン酸バリウム微粒子が得られた。それに対して表１における比較例１および４〜６から、反応液中においてポリエーテル系高分子、ビニルアルコール重合体、ポリアクリルアミドのいずれでもないフェノール樹脂、ポリエチレンおよび液体ワックスが含まれる、またはいずれの高分子も含まれず、９０℃で加熱される条件下においては、チタン酸バリウムの結晶は得られなかった。
【００４７】
実施例１〜５の反応条件で合成したチタン酸バリウム微粒子を代表するＳＥＭ写真を図２に示す。表１から、実施例１〜５の反応条件すなわち、四塩化チタン水溶液と予めそれぞれ所定の分子量のポリエチレングリコール、ポリプロピレングリコール、ポリエチレンオキサイド、ポリビニルアルコール、ポリアクリルアミドをそれぞれ所定の最終濃度となるように溶解した塩化バリウム水溶液とを混合し、水酸化カリウム溶液の濃度が１mol／lとなるように加え、９０〜１２０℃の加熱温度で反応させる工程により得られるチタン酸バリウム微粒子は、真球状の粒子形状を有し、平均粒子径が小さく均一であった。
【００４８】
また、実施例１〜５において合成されたチタン酸バリウム微粒子を８０℃で真空乾燥し、チタン酸バリウム微粒子粉体を得た。得られたチタン酸バリウム微粒子粉体の結晶構造を解析するため、Ｘ線解析装置（ＲＩＧＡＫＵ社製、型式ＲＩＮＴ−ＴＴＲIIIを用いて、Ｘ線回折パターンを測定した。実施例１〜５の条件で得られたチタン酸バリウム微粒子粉体のＸ線回折パターンを図３に示す。
【００４９】
図３において、チタン酸バリウム微粒子粉体の結晶性は、結晶型が立方晶である場合のＸ線回折パターンと同じピークを示すかどうかで評価した。すなわち、立方晶のＸ線回折パターンと同じピークを示すチタン酸バリウム微粒子粉体は、その結晶型は立方晶単一と評価し、立方晶のＸ線回折パターンとは異なるピークを有する場合には、立方晶チタン酸バリウムと異相が混在していると評価した。
【００５０】
図３から、実施例１〜５の反応条件で合成したチタン酸バリウム微粒子を真空乾燥し得られたチタン酸バリウム微粒子粉体は、その結晶型は立方晶チタン酸バリウムの単一相であり、その粒子径の変動係数が小さいため良好な再分散性を有していた。
【００５１】
上述のように、本実施例の製造方法により得られたチタン酸バリウム微粒子は、チタン酸バリウムがポリエチレングリコール、ポリプロピレングリコール、ポリエチレンオキサイド、ポリビニルアルコール、ポリアクリルアミドのうち１つ以上の高分子に包まれて反応するため、平均粒子径が５０から３００ｎｍと小さく、その粒子径の変動係数が２５％以下となって均一で球状の粒子形状を有する。このように、平均粒子径が小さく均一で球状の粒子形状を有し、しかも上記高分子に包まれていることから、スラリーや厚膜ペーストにした際に、一層良好な分散性、流動性を有する。
【００５２】
また、本実施例のチタン酸バリウム微粒子の製造方法は、四塩化チタン水溶液と予めポリエチレングリコール、ポリプロピレングリコール、ポリエチレンオキサイド、ポリビニルアルコール、ポリアクリルアミドのうち１つ以上の高分子が溶解された塩化バリウム水溶液との混合溶液に水酸化カリウム溶液が加えられ反応される方法であるため、水系反応においてチタン酸バリウムが上記高分子に包まれて反応されることから、環境への負荷が小さく、原料は高価なアルコキシドなどではなく工業的に使用できる比較的安価なものであり、平均粒子径が５０から３００ｎｍ、その粒子径の変動係数が２５％以下であって球状の粒子形状を有するチタン酸バリウム微粒子を製造する方法を提供することができる。
【００５３】
また、本実施例のチタン酸バリウム微粒子の製造方法によれば、ポリエチレングリコール、ポリプロピレングリコール、ポリエチレンオキサイドのうち１つ以上の高分子が用いられた場合には、これらの高分子は自然環境の中で分解されるので、環境への負荷がより小さく、平均粒子径が５０から３００ｎｍ、その粒子径の変動係数が２５％以下であって球状の粒子形状を有するチタン酸バリウム微粒子を製造する方法を提供することができる。
【００５４】
また、本実施例のチタン酸バリウム微粒子の製造方法によれば、ポリビニルアルコールが高分子として用いられた場合には、ポリビニルアルコールは自然環境の中で分解されるので、環境への負荷がより小さく、平均粒子径が５０から３００ｎｍ、その粒子径の変動係数が２５％以下であって球状の粒子形状を有するチタン酸バリウム微粒子を製造する方法を提供することができる。
【００５５】
また、本実施例のチタン酸バリウム微粒子の製造方法は、９０から１２０℃の温度範囲で反応される方法であるため、加熱温度が１００℃程度以下である場合には常圧での反応が可能であることから、高温高圧設備などを使用した特殊な合成プロセスが不要な、平均粒子径が５０から３００ｎｍ、その粒子径の変動係数が２５％以下であって球状の粒子形状を有するチタン酸バリウム微粒子を製造する方法を提供することができる。
【００５６】
また、本実施例の製造方法により得られたチタン酸バリウム微粒子粉体は、本実施例のチタン酸バリウム微粒子が加熱焼成され、ポリエチレングリコール、ポリプロピレングリコール、ポリエチレンオキサイド、ポリビニルアルコール、ポリアクリルアミドが焼失させられているため、その粒子径の変動係数が小さいため良好な再分散性を有するとともに焼成によって正方晶の結晶型をとることから、高誘電体の材料として積層セラミックコンデンサなどに利用される。
【００５７】
以上、本発明を表及び図面を参照して詳細に説明したが、本発明は更に別の態様でも実施でき、その主旨を逸脱しない範囲で種々変更を加え得るものである。
【図１】
2015067519.tif 000004
【図３】
2015067519.tif 000005
【図２】
2015067519.tif 000006